상기 실시 예 1 에서 실시 한 반응 과 동일 하나 , 마이크로파 의 조사 에 의한 중합 이 아닌 열매체 를 통한 가열 방식 으로 중합 을 실시 하 였 다 . 4 , 4 '- 디 클로로 디페닐 술폰 , 4 , 4 '- 디 히드록시 디페닐 술폰 , 탄산칼륨 을 1 : 1 : 1 . 1 의 몰 비 로 디 메틸 술 폭 사이 드 300 mL 를 넣 은 레진 케틀 에 투입 하 였 다 . 투 입량 은 총량 이 약 100 g 으로 용매 의 약 1 / 3 무게 비율 이 되 도록 하 였 다 . 레진 케틀 은 교반기 , 질소 주입 장치 , 환류 기 , 응축기 , 딘 - 스탁 ( Dean - Stark ) 물 분리기 가 부착 된 500 mL 용량 을 사용 하 였 고 오일 조 에 담겨져 가열 될 수 있 도록 하 였 다 . 톨루엔 30 mL 를 첨가 하 고 , 질소 를 0 . 2 L / min 속도 로 흘리 면서 오일 을 열 매체 로 하 여 가열 하 여 1 시간 동안 에 걸쳐 160 ℃ 까지 승 온 하 였 다 . 약 1 시간 동안 반응 도중 생성 되 는 물 을 딘 - 스탁 ( Dean - Stark ) 물 분리기 를 통해 제거 하 며 반응 을 수행 하 였 다 . 온도 를 190 ℃ 로 승 온 하 여 상압 에서 추가 로 2 시간 반응 을 시켜 폴리에테르 술폰 수지 를 제조 하 고 이 반응 용액 을 10 배 부피 의 에탄올 과 증류수 1 : 1 비 로 혼합 한 용액 에 투입 하 여 중합체 를 침전 시켰 다 . 이 침전물 을 에탄올 과 증류수 를 이용 하 여 각 2 회 세 척 후 160 ℃ 에서 24 시간 이상 진공 건조 하 였 다 .